СТРОИТЕЛЬНЫЙ ОТДЕЛОЧНЫЙ МАТЕРИАЛ

Предлагаемое техническое решение относится к строительным материалам, а именно листовым материалам для внутренней и наружной отделки помещений, в том числе и жилых, а также для отделки в заводских условиях строительных конструкций.
Известен листовой отделочный материал, состоящий из нескольких слоев, один из которых выполнен из стеклоткани (1).
Известен листовой отделочный материал, состоящий из бетона на полимерной связке в котором имеется армирующий слой из марли (2).
Известен листовой отделочный материал, состоящий из армированного неметаллическими сетками микрозернистого бетона с неорганическим вяжущим (3).
Задача, на решение которой направлено заявленное техническое решение заключается в создании универсального листового отделочного материала для внутренней и наружной отделки, обладающего высокими морозостойкостью и прочностью на сжатие и изгиб.
Данная задача достигается тем, что листовой отделочный материал изготавливается из микрозернистого бетона на неорганическом вяжущем. Микрозернистый песчаный наполнитель имеет размер зерен менее 200 микрон. Его содержание в бетоне - от 0 до 80%.
Микрозернистый бетон в предлагаемом материале армируется неметаллической сеткой, например, полимерной или из стекловолокна, размер ячеек которой не менее 2 мм. Армирование производится одной, или несколькими сетками. Предлагаемый отделочный материал имеет одну гладкую сторону с декоративным слоем и одну шероховатую, с пилообразными выступами для увеличения площади клеевого соединения.
Техническим результатом, который обуславливается вышеназванными признаками технического решения, является возможность быстрой и нетрудоемкой отделки строительных конструкций, как в заводских условиях так и на месте строительства, защиты стен зданий и сооружений, сложенных из материалов с высокой пористостью и низкой морозостойкостью например пенобетона, или рядового кирпича.
Применение материала с разной плотностью и соответственно пористостью позволяет использовать предлагаемый материал, как внутри помещений, где требуется повышенная паропроницаемость, так и снаружи, где требуется повышенная водонепроницаемость и низкая паропроницаемость.
На Фиг 1 представлен листовой отделочный материал с одним армирующим слоем. На фиг.2 показан листовой отделочный материал с несколькими армирующими слоями из неметаллической сетки.
Листовой отделочный материал состоит из микрозернистого бетона 1, внутри которого располагается в один, или несколько слоев армирующая неметаллическая сетка 2, С одной стороны материала располагается декоративный слой 3, с другой пилообразные выступы 4.
В табл.1 приведены результаты исследований потребительских параметров материала толщиной 2 мм.
Табл.1
Параметры
Обр.1
Обр.2
Обр.3
Обр.4
Плотность микрозернистого бетона, г/см3
1.5
1.5
2.5
2.5
Число армирующих слоев
1
2
1
2
Содержание наполнителя в бетоне, %
60
60
20
20
Прочность на сжатие, МПа
150
150
900
900
Прочность на изгиб, МПа
75
100
300
400
Морозостойкость, ЦЗО
120
120
300
300
Паропроницаемость, мг/м*час
10
10
0.01
0.01
1 Патент РФ на полезную модель №92061 от 12.02.09
2. Панент РФ на полезную модель №89427 от 30.07.09
3. Сообщение в сети Интернет от 07.04.2011 (http://www.work-freelance.ru/group_discussion_view.php?group_id=16&grouptopic_id=23)